(57)【要約】      （修正有）【課題】  インナーリング内蔵型の内圧容器を効率良く製造でき、更に、マンドレルに複雑な加工を施さずとも容易にインナーリングが適正位置に保持された内圧容器を得ることができる内圧容器の製造方法を提供することである。【解決手段】  マンドレル１の所定位置において、複数の分割体８を互いに当接させて形成される筒状部材２が該マンドレル１に被嵌され、更にこの筒状部材２に環体９及び前記インナーリング３が互いに当接する状態で被嵌された状態を作出し、続いて、樹脂を含浸した繊維４を前記筒状部材２，前記環体９及びインナーリング３に連続的に巻回し、続いて、該樹脂硬化後、マンドレル１を脱型し、続いて、前記筒状部材２及び前記環体９を除去して前記インナーリング３が設けられた繊維強化樹脂製筒体６を形成し、続いて、この繊維強化樹脂製筒体６に前記閉塞蓋７及び保持環体５を設ける内圧容器の製造方法である。【選択図】      図３
2006283879.tif 000002
【特許請求の範囲】
【請求項１】
フィラメントワインディング法により連続繊維を巻回積層して成る繊維強化樹脂製筒体の両端部が閉塞蓋で閉塞されており、この閉塞蓋は前記繊維強化樹脂製筒体と連結される保持環体で支持されており、この保持環体は前記繊維強化樹脂製筒体に設けられたインナーリングで支持されている内圧容器の製造方法であって、マンドレルの所定位置において、複数の分割体を互いに当接させて形成される筒状部材が該マンドレルに被嵌され、更にこの筒状部材に環体及び前記インナーリングが互いに当接する状態で被嵌された状態を作出し、続いて、樹脂を含浸した繊維を前記筒状部材，前記環体及びインナーリングに連続的に巻回し、続いて、該樹脂硬化後、マンドレルを脱型し、続いて、前記筒状部材及び前記環体を除去して前記インナーリングが設けられた繊維強化樹脂製筒体を形成し、続いて、この繊維強化樹脂製筒体に前記閉塞蓋及び保持環体を設けることを特徴とする内圧容器の製造方法。
【請求項２】
請求項１記載の内圧容器の製造方法において、インナーリングに対して鋭角度で樹脂を含浸した繊維を連続的に巻回した後、端部寄りのみに前記繊維をマンドレルの軸芯方向と略直交方向に連続的に巻回することを特徴とする内圧容器の製造方法。
【請求項３】
請求項１，２いずれか１項に記載の内圧容器の製造方法において、内圧容器は耐内圧強度が５００ｋｇ／ｃｍ２以上の内圧容器であることを特徴とする内圧容器の製造方法。
【請求項４】
請求項１〜３いずれか１項に記載の内圧容器の製造方法において、前記インナーリングを前記筒状部材に被嵌した後、このインナーリングが被嵌された筒状部材を前記マンドレルの所定位置に被嵌することを特徴とする内圧容器の製造方法。
【請求項５】
請求項１〜３いずれか１項に記載の内圧容器の製造方法において、前記筒状部材を前記マンドレルの所定位置に被嵌した後、この筒状部材に前記インナーリングを被嵌することを特徴とする内圧容器の製造方法。
【請求項６】
請求項１〜５いずれか１項に記載の内圧容器の製造方法において、前記環体を除去することで形成される凹部に前記保持環体を嵌入することを特徴とする内圧容器の製造方法。
【請求項７】
請求項１〜６いずれか１項に記載の内圧容器の製造方法において、前記筒状部材に被嵌された前記インナーリングの両側に該インナーリングと略平行方向に樹脂を含浸した繊維を連続的に巻回した後、前記インナーリングに対して鋭角度で樹脂を含浸した繊維を連続的に巻回することを特徴とする内圧容器の製造方法。
【請求項８】
請求項１〜７いずれか１項に記載の内圧容器の製造方法において、複数の分割体は、互いに当接させることで前記筒状部材が形成される円弧状体であることを特徴とする内圧容器の製造方法。
【請求項９】
請求項１〜８いずれか１項に記載の内圧容器の製造方法において、複数の分割体には前記環体がマンドレルの軸芯方向と直角に位置決め係止される係止部が設けられていることを特徴とする内圧容器の製造方法。
【請求項１０】
請求項１〜９いずれか１項に記載の内圧容器の製造方法において、前記環体の一側面は、前記インナーリングと当接して該インナーリングを前記マンドレルの軸芯方向と直角に位置せしめる基準面に設定されていることを特徴とする内圧容器の製造方法。
【請求項１１】
請求項１〜１０いずれか１項に記載の内圧容器の製造方法において、前記マンドレルを脱型後、前記分割体を内方に移動して除去し、続いて、前記環体を一部を切断して除去することを特徴とする内圧容器の製造方法。
【請求項１２】
請求項１〜１１いずれか１項に記載の内圧容器の製造方法において、前記分割体及び前記環体は合成樹脂製であることを特徴とする内圧容器の製造方法。
【請求項１３】
請求項１〜１２いずれか１項に記載の内圧容器の製造方法において、前記保持環体は複数の分割体で構成されたものであることを特徴とする内圧容器の製造方法。
【発明の詳細な説明】
【技術分野】
【０００１】
本発明は、例えば海水淡水化装置などに使用される内圧容器の製造方法に関するものである。
【背景技術】
【０００２】
従来、例えば海水淡水化装置として用いられる内圧容器は、マンドレルに熱硬化性樹脂を連続的に巻回積層し樹脂を熱硬化させた後にマンドレルを脱型するフィラメントワインディング法により形成される繊維強化樹脂製筒体20の両端部が閉塞蓋21で閉塞されており、この閉塞蓋21は前記繊維強化樹脂製筒体20と連結される保持環体22で支持されている構成である。
【０００３】
具体的には、上記繊維強化樹脂製筒体20の繊維層は、図１に図示したように前記繊維をマンドレルの軸芯に対して略９０度のフープ巻により連続的に巻回して前記閉塞蓋21及び保持環体22を設けるフープ層Ａの上に、該マンドレルの全域に軸芯に対して略５５度のヘリカル巻により連続的に巻回して略均一の厚さのヘリカル層Ｂが形成された構成である。
【０００４】
ところで、前記保持環体22は前記繊維強化樹脂製筒体20の端部寄り内周面に切削加工で設けた凹溝23に嵌入され、閉塞蓋21を支持するが、この閉塞蓋21は高い内圧を受けることから、前記切削加工によりフープ層Ａの繊維が切断されると、この凹溝23より外方位置のフープ層Ａにおいて層間剥離が生じやすくなり、これにより保持環体22の受圧部の座屈や、保持環体22の傾動等の様々な不具合が生じてしまうことから、耐内圧強度向上の障害となっていた。
【０００５】
そこで、出願人は、先願に係る特願２００４−１９４９０３号に記載されているように、繊維強化樹脂製筒体を、保持環体が設けられる第一層に、該第一層端部を抱え込む第二層を積層し、この第二層に該第二層の端部を締め付ける第三層を積層することで、上記層間剥離の問題を解決した技術を提案しており、該技術によれば４００ｋｇ／ｃｍ２程度の耐内圧強度を有する内圧容器を製造できることが確認されている。
【０００６】
一方、上記特願２００４−１９４９０３より更に耐内圧強度を向上させるべく、近年、前記保持環体を前記繊維強化樹脂製筒体に埋設されたインナーリングで支持する構成としたインナーリング内蔵型の内圧容器が提案されているが、このインナーリングは部分的な応力集中を避けるために保持環体からの内圧を良好に面積分散させる必要があり、従って、適正に埋設する必要がある。
【０００７】
具体的には、インナーリングは保持環体を介して閉塞蓋を支持するものである為、インナーリングの保持環体受け面がマンドレル軸芯方向に対して直角となるように該インナーリングを配設して繊維を巻回しなければならない。
【０００８】
しかしながら、インナーリングの保持環体受け面をマンドレル軸芯方向に対して直角となるように該インナーリングを配設するには、マンドレルに複雑な加工を施す必要があり煩わしい。
【０００９】
更に、マンドレルに巻回する熱硬化性樹脂を含侵した繊維は、マンドレル軸芯方向に対して強度の問題から斜めに巻回（ヘリカル巻き）する為、インナーリングに力が作用し、インナーリングを動かしてしまう。
【００１０】
このように、インナーリング内蔵型の内圧容器の製造方法においては、インナーリングを適正に設ける為にはマンドレルに複雑な加工を要し、また、インナーリングを適正に設けるべく前記繊維を巻回するに際してインナーリングをマンドレルの軸芯方向に対して垂直に保持しておくことは容易では無かった。
【００１１】
さらに、前記のとおり、保持環体を嵌入する為の凹溝は切削加工して形成するので、繊維強化樹脂製筒体の繊維を切る為、強度を落としてしまうという問題もある。
【発明の開示】
【発明が解決しようとする課題】
【００１２】
本発明は、上記問題を鑑みて完成したもので、耐内圧強度に秀れたインナーリング内蔵型の内圧容器の製造を容易にし、また保持環体を嵌入するための凹溝を繊維強化樹脂製筒体の内周面に形成する為の切削加工する必要がなく、繊維を切って強度を落とすことのない作業性及び実用性に秀れた内圧容器の製造方法を提供するものである。
【課題を解決するための手段】
【００１３】
添付図面を参照して本発明の要旨を説明する。
【００１４】
フィラメントワインディング法により連続繊維を巻回積層して成る繊維強化樹脂製筒体６の両端部が閉塞蓋７で閉塞されており、この閉塞蓋７は前記繊維強化樹脂製筒体６と連結される保持環体５で支持されており、この保持環体５は前記繊維強化樹脂製筒体６に設けられたインナーリング３で支持されている内圧容器の製造方法であって、マンドレル１の所定位置において、複数の分割体８を互いに当接させて形成される筒状部材２が該マンドレル１に被嵌され、更にこの筒状部材２に環体９及び前記インナーリング３が互いに当接する状態で被嵌された状態を作出し、続いて、樹脂を含浸した繊維４を前記筒状部材２，前記環体９及びインナーリング３に連続的に巻回し、続いて、該樹脂硬化後、マンドレル１を脱型し、続いて、前記筒状部材２及び前記環体９を除去して前記インナーリング３が設けられた繊維強化樹脂製筒体６を形成し、続いて、この繊維強化樹脂製筒体６に前記閉塞蓋７及び保持環体５を設けることを特徴とする内圧容器の製造方法に係るものである。
【００１５】
また、請求項１記載の内圧容器の製造方法において、インナーリング３に対して鋭角度で樹脂を含浸した繊維４を連続的に巻回した後、端部寄りのみに前記繊維４をマンドレル１の軸芯方向と略直交方向に連続的に巻回することを特徴とする内圧容器の製造方法に係るものである。
【００１６】
また、請求項１，２いずれか１項に記載の内圧容器の製造方法において、内圧容器は耐内圧強度が５００ｋｇ／ｃｍ２以上の内圧容器であることを特徴とする内圧容器の製造方法に係るものである。
【００１７】
また、請求項１〜３いずれか１項に記載の内圧容器の製造方法において、前記インナーリング３を前記筒状部材２に被嵌した後、このインナーリング３が被嵌された筒状部材２を前記マンドレル１の所定位置に被嵌することを特徴とする内圧容器の製造方法に係るものである。
【００１８】
また、請求項１〜３いずれか１項に記載の内圧容器の製造方法において、前記筒状部材２を前記マンドレル１の所定位置に被嵌した後、この筒状部材２に前記インナーリング３を被嵌することを特徴とする内圧容器の製造方法に係るものである。
【００１９】
また、請求項１〜５いずれか１項に記載の内圧容器の製造方法において、前記環体９を除去することで形成される凹部12に前記保持環体５を嵌入することを特徴とする内圧容器の製造方法に係るものである。
【００２０】
また、請求項１〜６いずれか１項に記載の内圧容器の製造方法において、前記筒状部材２に被嵌された前記インナーリング３の両側に該インナーリング３と略平行方向に樹脂を含浸した繊維４を連続的に巻回した後、前記インナーリング３に対して鋭角度で樹脂を含浸した繊維４を連続的に巻回することを特徴とする内圧容器の製造方法に係るものである。
【００２１】
また、請求項１〜７いずれか１項に記載の内圧容器の製造方法において、複数の分割体８は、互いに当接させることで前記筒状部材２が形成される円弧状体であることを特徴とする内圧容器の製造方法に係るものである。
【００２２】
また、請求項１〜８いずれか１項に記載の内圧容器の製造方法において、複数の分割体８には前記環体９がマンドレル１の軸芯方向と直角に位置決め係止される係止部10が設けられていることを特徴とする内圧容器の製造方法に係るものである。
【００２３】
また、請求項１〜９いずれか１項に記載の内圧容器の製造方法において、前記環体９の一側面は、前記インナーリング３と当接して該インナーリング３を前記マンドレル１の軸芯方向と直角に位置せしめる基準面に設定されていることを特徴とする内圧容器の製造方法に係るものである。
【００２４】
また、請求項１〜１０いずれか１項に記載の内圧容器の製造方法において、前記マンドレル１を脱型後、前記分割体８を内方に移動して除去し、続いて、前記環体９を一部を切断して除去することを特徴とする内圧容器の製造方法に係るものである。
【００２５】
また、請求項１〜１１いずれか１項に記載の内圧容器の製造方法において、前記分割体８及び前記環体９は合成樹脂製であることを特徴とする内圧容器の製造方法に係るものである。
【００２６】
また、請求項１〜１２いずれか１項に記載の内圧容器の製造方法において、前記保持環体５は複数の分割体で構成されたものであることを特徴とする内圧容器の製造方法に係るものである。
【発明の効果】
【００２７】
本発明は上述のようにしたから、インナーリング内蔵型の内圧容器を効率良く製造でき、更に、マンドレルに複雑な加工を施さずとも容易にインナーリングが適正位置に保持された内圧容器を得ることができる。
【発明を実施するための最良の形態】
【００２８】
好適と考える本発明の実施形態を、図面に基づいて本発明の作用を示して簡単に説明する。
【００２９】
マンドレル１にインナーリング３を配設し、樹脂を含侵した繊維４を巻回積層する際、マンドレル１の所定位置に、複数の分割体８を互いに当接させて形成される筒状部材２を被嵌してこの筒状部材２に環体９及び前記インナーリング３が互いに当接する状態で被嵌された状態を作出し、この状態で樹脂を含侵した繊維を巻回積層する。
【００３０】
これによって、インナーリング３は前記環体９に当接、保持され、マンドレル１に複雑な加工を施すことなく、インナーリング３をマンドレル１に対して適正位置に保持しながら、樹脂を含侵した繊維４を巻回積層することができる。
【実施例】
【００３１】
本発明の具体的な実施例について、図２〜４に基づいて説明する。
【００３２】
本実施例は、フィラメントワインディング法により連続繊維を巻回積層して成る繊維強化樹脂製筒体６の両端部が閉塞蓋７で閉塞されており、この閉塞蓋７は前記繊維強化樹脂製筒体６と連結される保持環体５で支持されており、この保持環体５は前記繊維強化樹脂製筒体６に設けられたインナーリング３で支持されている内圧容器の製造方法であって、この保持環体５を支持し該保持環体５に前記閉塞蓋７を介して作用する内圧を受けるインナーリング３が前記繊維強化樹脂製筒体６に埋設されている内圧容器の製造方法である。
【００３３】
具体的には本実施例は、マンドレル１の所定位置に、複数の分割体８を互いに当接して形成される筒状部材２を被嵌し、更に、この筒状部材２に環体９を被嵌し、更に、この筒状部材２にインナーリング３を前記環体９の外側に該環体９と接する状態で被嵌し、続いて、インナーリング３に対して鋭角度で樹脂を含浸した繊維４を連続的に巻回し、続いて、端部のみに繊維４をマンドレル１の軸芯方向と略直交方向に連続的に巻回し、続いて、該樹脂硬化後、マンドレル１を脱型し、続いて、分割体８を順次除去すると共に環体９を除去してインナーリング３が設けられた繊維強化樹脂製筒体６を形成し、続いて、この繊維強化樹脂製筒体６に閉塞蓋７及び保持環体５を設けることによって製造する。
【００３４】
さらに具体的に、図２に示した内圧容器の製造工程（１）〜（４）に沿って説明すると、まず工程（１）に示すように、マンドレル１の所定位置において合成樹脂製の３つの分割体８（互いに当接させることで筒状部材２が形成される円弧状体）を互いに当接して筒状部材２を形成し、この筒状部材２に合成樹脂製の環体９を被嵌し、更にこの筒状部材２にインナーリング３を被嵌して、これをマンドレル１の端部位置に被嵌する。
【００３５】
このように、環体９が被嵌された筒状部材２にインナーリング３が被嵌された状態を作出することにより、インナーリング３が環体９に当接、保持され、マンドレル１に複雑な加工をせずとも、インナーリング３をマンドレル１に対して適正位置に保持できることとなる。
【００３６】
また、確実にインナーリング３をマンドレル軸芯方向に対して直交方向に配設する為には、このインナーリング３の位置決めの役割を為す環体９をマンドレル軸芯方向に対して垂直に配設する必要がある。
【００３７】
そこで、図４に示すように、分割体８（から成る筒状部材２）には、環体９をマンドレル１の軸芯方向に対して直角に配設し得る係止部10（段部）が設けられている。従って、環体９を係止部10に係止させて筒状部材２に被嵌すると、該環体９はマンドレル軸芯方向に対して直角に配設される。
【００３８】
更に、この環体９の一側面（インナーリング３との当接面）には、マンドレル１の軸芯方向と直角な基準面が形成されており、よって、この基準面に当接させてインナーリング３を被嵌することで、該インナーリング３はマンドレル軸芯方向に対して正確に直角状態で配設される。
【００３９】
具体的には、係止部10は３つの分割体８から成る筒状部材２に周設される凸条（段部）である。
【００４０】
以上、分割体８に設けた係止部10によって、環体９は勿論、基準面としての環体９の一側面（外側面）に当接するインナーリング３も、適正位置に確実に保持されることとなる。これにより、インナーリング３は閉塞蓋７からの受圧を良好に面積分散できることになり、それだけ強度が向上する。
【００４１】
尚、本実施例においては、筒状部材２にインナーリング３を被嵌した後、このインナーリング３が被嵌された筒状部材２をマンドレル１に被嵌しているが、筒状部材２をマンドレル１に被嵌した後、この筒状部材２にインナーリング３を被嵌しても良い。
【００４２】
続いて、工程（２）に示すように、筒状部材２に被嵌されたインナーリング３の両側に、該インナーリング３と略平行方向（マンドレル１の軸芯方向と略直交方向、即ち、マンドレル１の軸芯方向に対して約９０°）に樹脂を含侵した繊維４（熱硬化性樹脂を含侵したガラス繊維）を連続的に巻回し、第一層Ｆを形成する。
【００４３】
従って、インナーリング３の両側に、該インナーリング３に対して略平行方向に前記繊維４を連続的に巻回することで、環体９の基準面によって適正位置に保持された状態のインナーリング３を該繊維４で強固に固定できることとなり、インナーリング３に対して鋭角度で前記繊維４を巻回する際に、インナーリング３に力が作用しても、このインナーリング３の位置ズレは確実に阻止されることとなる。
【００４４】
この第一層Ｆは、両端部の巻回量を徐々に減少し、図３のように両端は略テーパ形状となるようにする。
【００４５】
この第一層Ｆに前記閉塞蓋７，保持環体５及びインナーリング３が設けられる。
【００４６】
続いて、工程（３），（４）に示すようにマンドレル軸芯方向に対して斜めに、つまりインナーリング３に対して鋭角度（約５５°）で樹脂を含侵した繊維を連続的に巻回し、第二層Ｓを形成する。
【００４７】
具体的には、第二層Ｓは、全域に等厚さで（全域にわたって巻回量を等しくし）形成され、第一層Ｆが設けられた部分以外は、マンドレル１上に直接巻回される。
【００４８】
従って、第二層Ｓは、第一層Ｆの前後（即ち、内圧による軸方向加重を受ける保持環体５の前後）で屈曲し、第一層Ｆの端部を抱え込むように隠蔽して、第一層Ｆの軸芯方向への移動を阻止するように設けられる。
【００４９】
即ち、端部において第二層Ｓを屈曲させて該第二層Ｓにより前記第一層Ｆの端部を隠蔽することで、該第一層Ｆに設けられる開閉蓋７及び保持環体５に内圧が作用しても、該内圧による軸方向荷重と前記第一層Ｆと第二層Ｓとの界面が平行とならず、層間剥離を生じにくくしている。
【００５０】
続いて、第二層Ｓ上に、前記繊維４を連続的に巻回して第三層Ｔを形成する。この第三層Ｔは具体的には、図３に図示したように前記第二層Ｓの両端部（第一層Ｓの外方端部を閉塞する部分）のみに巻回されるように設定し、また、前記第二層Ｓの膨出外周と略面一となるように巻回する。
【００５１】
この第三層Ｔにより、前記第二層Ｓにして前記第一層Ｆの外方端部を閉塞する部位を、所謂樽のタガのように締め付けることで、内圧により前記第二層Ｓの端部が広がろうとしても（径大化しようとしても）該第二層Ｓの広がりは確実に阻止され、よって、層間剥離が生じにくい強度に秀れた構成となる。
【００５２】
即ち、内圧による軸方向荷重に対して第一層Ｆ及び第二層Ｓとの界面における樹脂の接着力だけでなく、第一層Ｆ，第二層Ｓ及び第三層Ｔの繊維の剪断強度が寄与することとなるから、この点からも良好な耐内圧強度を実現できる。
【００５３】
マンドレル１に配設されたインナーリング３はマンドレル１に対して突出状態で保持されているので、当然マンドレル１に巻回積層した樹脂を含侵した繊維（第一層Ｆ）もインナーリング３の周囲において隆起した形状となる。
【００５４】
そこで、第一層Ｆの両端部側にインナーリング３と略平行方向に熱硬化性樹脂を含侵した繊維４を連続的に巻回しても良い。この場合、インナーリング３の周囲の前記繊維４の隆起形状は、該インナーリング３の周囲に再度巻回した繊維４により滑らかになり、更に内圧容器の強度を一層向上することができる。
【００５５】
続いて、前記マンドレル１に巻回積層した熱硬化性樹脂４を熱硬化し、続いて硬化した該樹脂４からマンドレル１を脱型し、続いて筒状部材２及び環体９を除去してインナーリング３が設けられた繊維強化樹脂製筒体６を形成する。
【００５６】
具体的には、マンドレル１を脱型した後、環体９が被嵌されて筒状に連結している分割体８を分離して前記繊維強化樹脂製筒体６の内側に移動してから除去した後、分割体８に被嵌していた環体９を一部切断して、脱嵌して除去する。
【００５７】
ここで、本実施例では、分割体８及び環体９は合成樹脂製であるため、筒状に連結固定された状態の分割体８を容易に分離でき、また環体９を容易に一部切断でき、これらを前記繊維強化樹脂製筒体６から容易に除去できることとなる。
【００５８】
上述のようにして形成した繊維強化樹脂製筒体６に、閉塞蓋７及び保持環体５を設けて該筒体６を閉塞する。
【００５９】
具体的には、前記繊維強化樹脂製筒体６の第一層Ｆの前記閉塞蓋７の取り付け位置に、切削加工により該閉塞蓋７の外周に設けた凸条７ａと係止する係止溝11を形成し、該閉塞蓋７を、前記凸条７ａが係止溝11と係止するまで前記繊維強化樹脂製筒体６に挿入し、続いて前記繊維強化樹脂製筒体６から筒状部材２の環体９を除去することで形成される凹部12に、３分割した保持環体５を嵌入し、前記繊維強化樹脂製筒体６を閉塞する。
【００６０】
ここで、従来は前記保持環体５を設ける為には、繊維強化樹脂製筒体６の内周に、保持環体５を嵌入する為の凹溝12を形成する必要があったが、本実施例においては筒状部材２の環体９を除去することで形成される凹溝12に該保持環体５を嵌入するので、切削加工によって凹溝12を形成した場合に比べて、繊維４を切り強度を落とすことが無く、強度性に秀れ、また、切削加工する手間を省くことができるので、作業性も良いものとなる。
【００６１】
尚、本実施例では保持環体５は３分割された構成であるが、２分割された構成等、他の構成の保持環体５を採用しても良い。
【００６２】
以上、本実施例によれば、インナーリング３を繊維４を切断することなく繊維強化樹脂筒体１に埋設することで、先願にかかる特願２００４−１９４９０３号を上回る、耐内圧強度が５００ｋｇ／ｃｍ２以上（設計圧力：７０ｋｇ／ｃｍ２，安全率６レベル）の内圧容器を簡易な方法で製造でき、具体的には、耐内圧強度５０４ｋｇ／ｃｍ２以上（設計圧力：８４ｋｇ／ｃｍ２，安全率６レベル）の内圧容器が製造できることを確認している。
【００６３】
本実施例は上述のように構成したから、環体９を基準面としてインナーリング３を当接して設け、これによりインナーリング３をマンドレル１に対して適正箇所に保持するようにした為、内圧容器の内部圧力が極めて高い状況においても、インナーリング３が内圧容器の軸芯方向に対して直交に配置されていることで、同じく内圧容器の軸芯方向に対して直交に配置された保持環体５に対して片当たりがなく、内部圧力は保持環体５を介してインナーリング３の周回上に均等に作用し、インナーリング３が確実に保持環体５を支持し得る耐圧性に秀れた極めて信頼性の高い内圧容器となる。
【００６４】
しかも、保持環体５を嵌入する為の凹溝12を、繊維強化樹脂製筒体６から環体９を除去することにより形成するので、該凹溝12を形成する為の切削加工をする手間を省くことができ作業性に秀れ、繊維４を切って強度を落とすことも無いため、切削加工によって凹溝を形成する場合と比して強度も高い、実用性と作業性に秀れた極めて画期的なものとなる。
【００６５】
更に、第一層Ｆの外方端部を第二層Ｓで抱え込むことで層間剥離が生じにくく、しかも、第三層Ｓの存在により、一層内圧を良好に支承することができ、それだけ耐圧性に秀れたものとなる。
【００６６】
従って、本実施例は、図３に示すような、繊維強化樹脂製筒体６の端部を、この繊維強化樹脂製筒体６の内周壁の凹溝12に嵌入することで該繊維強化樹脂製筒体６と連結された保持環体５と、該保持環体５によって支持される閉塞蓋７と、該繊維強化樹脂製筒体６と同時一体形成によって該繊維強化樹脂製筒体６に埋設され、前記保持環体５を支持するインナーリング３とによって閉塞するから、該インナーリング３が保持環状体５を確実に支持し、前記閉塞蓋７が高い内圧を受けても、該閉塞蓋７を支持する保持環体５の受圧部の座屈や、保持環体の傾動・位置ズレを可及的に阻止し、高い内圧にも耐え得る実用的で信頼性に秀れたインナーリング３を埋設した繊維強化樹脂製の内圧容器となる。
【図面の簡単な説明】
【００６７】
【図１】従来の内圧容器の一部を切り欠いた概略説明側面図である。
【図２】本実施例の内圧容器の製造工程（１）〜（４）を示す説明図である。
【図３】本実施例の一部を切り欠いた概略説明側面図である。
【図４】本実施例の具体的な製造工程の概略説明斜視図である。
【符号の説明】
【００６８】
１  マンドレル
２  筒状部材
３  インナーリング
４  繊維
５  保持環体
６  繊維強化樹脂製筒体
７  閉塞蓋
８  分割体
９  環体
12  凹溝
【図１】
2006283879.tif 000003
【図２】
2006283879.tif 000004
【図３】
2006283879.tif 000005
【図４】
2006283879.tif 000006